(57)【要約】  吸収性を有する製品の吸収性を有する本体として使用するための吸収性を有する層状構造体である。吸収性を有する構造対は、主にセルロースフラフ（ｆｌｕｆｆ）パルプから成る第１の表面層と、主にセルロースフラフパルプから成る第２の表面層と、これら表面層の間に配置された、セルロースフラフパルプ及び５〜９０重量％の超吸収性材料の混合物からなる内層とを備え、表面層のセルロースフラフパルプは、内層のマット（ｍａｔ）強度より、３００ｇ／ｍ２の単位面積当たり重量及び４．５ｃｍ３／ｇ以下の嵩で測定した場合に少なくとも１Ｎ、好ましくは、３００ｇ／ｍ２の単位面積当たり重量及び４．５ｃｍ３／ｇ以下の嵩で測定した場合に少なくとも２Ｎ、低いマット強度を有している。
2008504866.tif 000002
【特許請求の範囲】
【請求項１】
吸収性を有する製品の吸収性を有する本体として使用するための吸収性を有する層状構造体であって、
前記吸収性を有する構造体は、
主にセルロースフラフパルプからなる第１の表層と、
主にセルロースフラフパルプからなる第２の表層と、
これら表層の間に配置され、セルロースフラフパルプ及び５〜９０重量％の超吸収性材料の混合物からなる内層と、
を備え、前記表層のセルロースフラフパルプは、３００ｇ／ｍ２の単位面積当たり重量及び４．５ｃｍ３／ｇ以下の嵩で測定された場合に、前記内層のマット強度より少なくとも１Ｎ低いマット強度を、好ましくは、３００ｇ／ｍ２の単位面積当たりの重量及び４．５ｃｍ３／ｇ以下の嵩で測定された場合に、前記内層のマット強度より少なくとも２Ｎ低いマット強度を有することを特徴とする吸収性を有する層状構造体。
【請求項２】
前記表層のセルロースフラフパルプは、３００ｇ／ｍ２の単位面積当たりの重量及び３ｃｍ３／ｇ以下の嵩で測定された場合に、前記内層のマット強度より少なくとも１Ｎ低いマット強度を、好ましくは、３００ｇ／ｍ２の単位面積当たりの重量及び３ｃｍ３／ｇ以下の嵩で測定された場合に、前記内層のマット強度より少なくとも２Ｎ低いマット強度を有することを特徴とする請求項１に記載の吸収性を有する層状構造体。
【請求項３】
少なくとも一の前記表層のセルロース繊維は、前記セルロースフラフパルプ中の繊維−繊維結合の数を減少させる物質のコーティングを有することを特徴とする請求項１又は２に記載の吸収性を有する層状構造体。
【請求項４】
前記物質は、無機塩、好ましくはアルミニウム塩であることを特徴とする請求項３に記載の吸収性を有する層状構造体。
【請求項５】
前記物質は、粘度、石灰、炭酸塩、タルク、又はベントナイトの微粒子のような、無機物フィラーであることを特徴とする請求項３に記載の吸収性を有する層状構造体。
【請求項６】
前記物質は、４級アンモニウム化合物、ビスイミダゾリニウム化合物、２−４級アンモニウム化合物、ポリアンモニウム化合物、リン脂質、４級シリコ−ン、有機反応性ポリシロキサン、及びシリコーングリコールを含むグループから選択された剥離剤であることを特徴とする請求項３に記載の吸収性を有する層状構造体。
【請求項７】
少なくとも一の前記表層のセルロース繊維は、好ましくは窒化酸化物を使用する酸化工程による、酸化を受けていることを特徴とする請求項１又は２に記載の吸収性を有する層状構造体。
【請求項８】
前記内層のセルロースフラフパルプは、化学的に製造されたセルロースフラフパルプ（ＣＰ）であることを特徴とする請求項１〜７のいずれか一項に記載の吸収性を有する層状構造体。
【請求項９】
前記吸収性を有する構造体は、最大８ｍｍの、好ましくは最大５ｍｍの、最も好ましくは最大２ｍｍの厚みを有することを特徴とする請求項１〜８のいずれか一項に記載の吸収性を有する層状構造体。
【請求項１０】
前記吸収性を有する構造体は、３００〜２０００ｇ／ｍ２の、好ましくは５００〜１５００ｇ／ｍ２の、最も好ましくは８００〜１２００ｇ／ｍ２の単位面積あたりの重量を有することを特徴とする請求項１〜９のいずれか一項に記載の吸収性を有する層状構造体。
【請求項１１】
前記内層は、セルロースフラフパルプと、３０〜９０重量％の超吸収性材料との、好ましくは５０〜９０重量％の超吸収性材料との混合物であることを特徴とする請求項１〜１０のいずれか一項に記載の吸収性を有する層状構造体。
【請求項１２】
前記構造体は、圧縮パターンを有することを特徴とする請求項１〜１１のいずれか一項に記載の吸収性を有する層状構造体。
【請求項１３】
請求項１〜１２のいずれか一項に記載の吸収性を有する構造体を備えることを特徴とする吸収性を有する製品。
【請求項１４】
前記吸収性を有する製品はオムツであることを特徴とする請求項１３に記載の吸収性を有する製品。
【請求項１５】
前記吸収性を有する製品は、生理用ナプキンであることを特徴とする請求項１３に記載の吸収性を有する製品。
【発明の詳細な説明】
【技術分野】
【０００１】
本発明は、吸収性を有する製品の吸収性を有する本体として使用するための吸収性を有する層状構造体に関する。また、本発明は、オムツ、失禁パッド、又は生理用ナプキンのような、吸収性を有する衛生製品に関する。また、本発明は、食肉用のトレイのライナー、ベッド用保護カバー、椅子用保護カバー、又はそれらに類するもののような吸収性を有する製品に適用することができる。
【背景技術】
【０００２】
オムツ、失禁パッド、又は生理用ナプキン、又はこれらに類する吸収性を有する製品は、徐々にどんどん薄くなってきている。薄い製品は大抵の場合、より柔軟性を有するとともに装着するのにより目立たず、よって、使用者にとって何か肯定的なものと考えられている。さらに、薄い製品はより小型であって、言うまでも無く輸送及び保管に対して有利である。
【０００３】
吸収能力及び漏れに対する防護に関する限りの機能を維持した状態で、薄い製品を提供することを可能とするために、超吸収材として知られている、高度な吸収性を有する様々なタイプの材料の使用が通例となってきている。このような材料は、粒体、繊維、又は顆粒の形で入手でき、大抵はセルロースフラフパルプからなる繊維構造体に都合良く組み込まれるポリマーである。
【０００４】
しかし、超吸収材がセルロースの繊維構造体に組み込まれるとき、多くの問題が生じる。
【０００５】
超吸収材をセルロースのフラフ構造体中に保持するためには、超吸収材を０．１〜０．５ｇ／ｃｍ３のオーダの高密度まで圧縮する必要がある。このような非常に圧縮された構造体は、吸収性を有する製品に使用されたときに、硬く、不快に感じられる。
【０００６】
さらに、繊維は、繊維構造体の製造中に、繊維自体をローラ及び他の機械部品に付着させ、結果として操業上の問題を生じてしまう。
【０００７】
また、高度に圧縮された材料中の液体の収容及び液体の拡がりは非常に遅く、このことは、短時間に大量の液体を収容し、かつ吸収することを意図された吸収性を有する製品における独特な問題である。例えば、失禁症の大人用を意図された製品は、１０秒程度の間に大きな圧力で排出される数百ｍｌの液体を吸収することができなければならない。したがって、吸収性を有する製品によって吸収される代わりに、液体が表面に亘って流れ出し、端部に沿って製品から流れ出し、漏れを生じるといったことが時々起きる。よって、実際には、そのような吸収性を有する製品は、構成材料の吸収能力に基づいた理論的な計算から期待されるよりはるかに低い実際の吸収能力を有する場合がある。この問題を解決するために、液体収容性及び／又は拡散性を有する特殊な層が使用される。しかし、そのような層は製品の厚みを増加させ、大量の材料消費及びより複雑な製造工程による、より高い生産コストの原因となってしまう。
【０００８】
窒化酸化物を使用する酸化工程によって生産された、改変されたセルロースのフラフパルプが、特許文献１から知られている。この工程は、隣接するセルロース繊維間及び一つの同じセルロース繊維内の自己架橋の度合いを増加されている。このように、改変されたセルロースフラフパルプと混合された超吸収材に対して改良された網状構造が、従来の架橋されたセルロースフラフパルプに関連して得られる。特許文献２は、別のタイプの改変されたセルロースフラフパルプを記載しており、繊維は、繊維間の結合を防止し、材料中の多数の繊維の結節を削減するベントナイトのコーティングを有して提供されている。
【０００９】
しかし、セルロースフラフパルプの処理に伴う主な問題は、そのようなセルロースフラフパルプから生産された繊維のウェブが、連続製造工程において取り扱うには低すぎるマット強度しか有しないということである。また、セルロースフラフパルプの、超吸収材の粒子を保持する能力はまだ十分ではない。
【特許文献１】欧州特許第１２４５７２２号明細書
【特許文献２】国際公開第００／６６８３３号パンフレット
【特許文献３】米国特許第３８４４８８０号明細書
【特許文献４】米国特許第４４３２８３３号明細書
【特許文献５】国際公開第９８／１９０１２号パンフレット
【発明の開示】
【発明が解決しようとする課題】
【００１０】
よって、良好な加工性、高い吸収能力、良好な液体収容能力、及び大きな柔らかさと柔軟性とを有する、吸収性を有する構造体を生産する必要がある。本発明の別の目的は、セルロース繊維の繊維網目構造を有する、吸収性を有する構造体を提供することであり、この吸収性を有する構造体は、超吸収材を保持し、吸収性を有する構造体中に液体を拡げる良好な能力を有している。
【課題を解決するための手段】
【００１１】
本発明に従って、前段において参照された種類の吸収性を有する構造体が現在生産されている。本発明による吸収性を有する構造体は、主にセルロースフラフパルプからなる第１の表層と、主にセルロースフラフパルプからなる第２の表層と、これら表層の間に配置された、セルロースフラフパルプ及び５〜９０重量％の超吸収性を有する材料の混合物からなる内層とからなり、表層中のセルロースフラフパルプは、内層のマット強度より、３００ｇ／ｍ２の単位面積当たり重量及び４．５ｃｍ３／ｇ以下の嵩で測定された場合少なくとも１Ｎ、好ましくは３００ｇ／ｍ２の単位面積当たり重量及び４．５ｃｍ３／ｇ以下の嵩で測定された場合少なくとも２Ｎ低いマット強度を有する。本発明によれば、異なるタイプのセルロースフラフパルプを有する２つの層を結合することによって、驚くほど改善された経験上の柔らかさを備える吸収性を有する構造体を生産することができる。さらに、本発明による吸収性を有する構造体は、マット強度と、この吸収性を有する構造体の製造中のローラ及び他の機械部品への軽減された繊維の接着に関する非常に良好な加工性とを有している。
【００１２】
さらに、吸収性を有する構造体は、非常に良好に機能する超吸収性材料のための繊維の網状構造を提供している。本発明による繊維構造体は、内層の９０重量％までの高い超吸収材含有量においてさえ超吸収材混合物に対する良好な保持容量と、良好な液体拡散能力とを有するとともに、構造体が製造工程において取り扱われたときに機械部品への接着傾向がほとんど無い柔らかい外側表面を有する小型の内部繊維網状構造を提供する。
【００１３】
これらの利点を実現するため、０．１〜２ｍｍのオーダの、処理されたセルロースフラフパルプから成る非常に薄い層が必要とされている。
【発明を実施するための最良の形態】
【００１４】
本発明は、添付の図面に示された図を参照して、下記により詳細に記載されている。
【００１５】
図１に示す吸収性を有する層状構造体１は、セルロースラフパルプから成る第１の表層２と、セルロースフラフパルプからなる第２の表層３と、表層２、３の間に配置され、セルロースフラフパルプと５〜８０重量％の超吸収性材料との混合物からなる内層４とを備えている。混合物は、好ましくは本質的に均一な材料であり、超吸収性材料は内層４内に均一に分散されている。
【００１６】
超吸収性材料は、好ましくは細粒状の形状をしているが、粒体、フレーク状、又は繊維状の形状もまた本発明の技術範囲内で使用することができる。超吸収性材料は、水性ゲルを形成する間に自己の重量の数倍の水、又は体液を吸収する能力を有するポリマーである。超吸収性材料は、単一型、又は、吸収速度、粒子サイズ、ゲル強度、化学的成分、又は他の特性において異なる２以上の混合物から構成することができる。例えば、異なる温度において、または異なるｐＨにおいて異なる吸収能力を有する超吸収体が存在する。
【００１７】
内層４のセルロースフラフパルプは、好適には４．５ｃｍ３／ｇの嵩（超吸収性材料を除いて）を有する、処理されていない化学的セルロースフラフパルプである。内層４は、好適には０．３〜５ｍｍ、好ましくは０．５〜２ｍｍ、最も好ましくは１．２〜１．６ｍｍの厚みである。
【００１８】
２つの表層２、３は、同じ又は異なるセルロースフラフパルプから形成することができる。表層２、３中のセルロースフラフパルプは、好適には、材料中の繊維−繊維結合を削減するために処理された化学的セルロースフラフパルプである。このような処理は、例えばアルミニウム塩のような様々な無機塩、又は、粘土、石灰、炭酸塩、タルク、又は特許文献２によるベントナイトの微粒子などのミネラルフィラーのような剥離物質で繊維をコーティングすることによってもたらされる。また、特許文献１に記載された方法、即ち窒化酸化物を使用した酸化工程によって処理された繊維を表層６に使用することもできる。有益な剥離材のさらなる例は、特許文献３、特許文献４及び特許文献５に見受けられる。これらの文献に示された剥離材は、４級アンモニウム化合物（ｑｕａｒｔｅｒｎａｒｙ  ａｍｍｏｎｉｕｍ  ｃｏｍｐｏｕｎｄｓ）、ビスイミダゾリニウム（ｂｉｓ−ｉｍｉｄａｚｏｌｉｎｉｕｍ）化合物、２−４級アンモニウム化合物（ｄｉ−ｑｕａｒｔｅｒｎａｒｙ  ａｍｍｏｎｉｕｍ  ｃｏｍｐｏｕｎｄｓ）、ポリアンモニウム（ｐｏｌｙａｍｍｏｎｉｕｍ）化合物、リン脂質（ｐｈｏｓｐｈｏｌｉｐｉｄｓ）、４級シリコーン（ｓｉｌｉｃｏｎｅ  ｑｕａｒｔｅｒｎａｒｉｅｓ）、有機反応性ポリシロキサン（ｏｒｇａｎｏｒｅａｃｔｉｖｅ  ｐｏｌｙｓｉｌｏｘａｎｅｓ）及びシリコーングリコールを含んでいる。
【００１９】
表層２、３は、好適には３ｃｍ３／ｇの嵩と、０．０５〜１．０ｍｍ、好ましくは０．１〜０．５ｍｍ、最も好ましくは０．２〜０．３ｍｍの厚みを有している。
【００２０】
吸収性を有する構造体全体は、好適には最大８ｍｍ、好ましくは最大５ｍｍ、最も好ましくは最大２ｍｍの厚みを有している。吸収性を有する構造体の単位面積当たりの重量は３００〜２０００ｇ／ｍ２、好ましくは５００〜１５００ｇ／ｍ２、最も好ましくは８００〜１２００ｇ／ｍ２である。
【００２１】
図２は、かなり単純な構成のオムツ２００を示している。立ち上がった漏れ遮蔽材、形状安定化要素、液体収容層、又はこれらの部材に類する物のような追加的な構成部品を使用することは勿論可能である。図２に示すオムツ２００は、第１に、液体透過性を有する表層２０５、第２に、液体非透過性を有する表層２０６、及びこれら表層２０５、２０６の間に配置された吸収体２０７を備えている。２つの表面層２０５、２０６は、吸収体２０７の周囲全体を越えて延在している。表層２０５、２０６は、糊付け、又は、熱若しくは超音波を使用する溶接によって、延長部分２０８の中で互いに結合されている。液体透過性を有する層２０５は、不織材、有孔プラスティックフィルム、網状材料又はその種のものからなる層のような、この目的のために既知のいかなる材料から形成することもできる。また、表層２０５は、同一の又は異なる材料から成る２以上の層の積層体から、勿論、形成することができる。
【００２２】
液体非透過性を有する表層２０６は、液密なプラスティックフィルム、液体遮断性を有する材料でコートされた不織層、不織材とプラスティックとの積層体、又は液体の透過に抵抗することのできる別の可撓性材料から構成することができる。しかし、液体非透過性を有する表層２０６が所定の通気性を有するならば、すなわち、層２０６を通じて水蒸気が通過するならば、好都合である。
【００２３】
オムツ２００は、広い前部２０９及び後部２１０と、狭い中間部の股部分２１１とを有する細長い形状を有している。前部２０９は、オムツが使用されるときに装着者の前側に面するように意図されたオムツ２００の部分であり、後部２１０は、装着者の後ろ側に面するように意図されたオムツ２００の部分である。また、オムツ２００は、２つの内側に湾曲した長手方向の側端２１２、２１３、前端２１４、及び後端２１５を有している。
【００２４】
オムツ２００は、使用されるときにともに固定される種類のものであり、パンツ様の方法で装着者の腹部の下位部分を囲んでいる。この目的のために、固定タブ２１７、２１８がオムツの後端２１５に密接したそれぞれの側端２１２、２１３から突出する形で配置されている。固定タブ２１７、２１８は、オムツ２００の前部２０９の液体非透過性の表層２０６に配置された受け領域２１９と相互作用するように意図されている。このような受け領域２１９は、固定タブ２１７、２１８上の固定要素と相互作用するように配置されている。共通に使用される固定要素は、面ファスナー又は自己接着性の糊である。面ファスナーの場合には、フック要素がたいていの場合固定タブ２１７、２１８上に配置され、受け領域２１９が、例えば不織材のようなループの形状を備えている。自己接着性の糊の場合には、固定タブ２１７、２１８上の接着剤は、通常、オムツ２００の外側の補強されたプラスティック表面に付着するように配置されている。ボタンとボタン穴、掛け金、スナップボタン、又はその種のもののような、代替的な固定要素を使用することができるのは勿論である。
【００２５】
また、オムツ２００には、予備張力をかけられた状態で、オムツの側端２１２、２１３に沿って適用された細長の弾性要素２２０が設けられている。弾性要素２２０、２２１は、使用の間装着者の体に従ってオムツを湾曲させるように配置され、同時にオムツの脚部の弾性体を構成している。このように、弾性要素２２０、２２１は、オムツの側端２１２，２１３を、装着者の脚部と接触してシールした状態で保持するのを補助し、使用の間にオムツと装着者の体との間に出現し、体液がオムツから漏れ出す隙間に対抗している。
【００２６】
吸収性を有する本体２０７は、本発明による吸収性構造体の砂時計形状の層から成っている。よって、吸収性を有する本体２０７は、混合された５〜８０％の超吸収材、好ましくは１５〜３５％の超吸収材を有する、処理されていない、大幅に圧縮されたセルロースフラフパルプの内層のそれぞれの側部に配置された、処理されたセルロースフラフパルプからなる２つの薄い層から構成された積層体からなっている。
【００２７】
示された構成は、良好な吸収能力、大きな可撓性、及び高度な柔らかさを有し、多くの用途に対して良好に機能する、吸収性を有する製品を提供する。本発明による吸収性を有する構造体は、おおよそ２ｍｍくらいの好適な厚みで非常に薄く作ることができるので、図２に示す単純な構造を有する本発明によるオムツは、２．５ｍｍより薄い合計厚みを有することができる。
【００２８】
さらなる吸収能力が必要とされる場合には、吸収性を有する構造体はより厚く作ることができ、又は代替的に、本発明による、吸収性を有する多くの構造体を互いに上下に重ね合わせることができる。また、本発明による吸収性を有する構造体は、別の吸収層と組み合わせることもできる。例えば、本発明による吸収性を有する構造体の下に、すなわち、液体非透過性の表層２０６に面する吸収性を有する構造体の側に、非常に高い吸収能力と液体保持能力とを有する層を載置することが望ましい場合もある。また、液体透過性の表層２０５の中の、液体透過性の表層２０５と吸収性を有する本体２０７との間に、直接液体収容層を配置することが望ましい場合もある。このような液体収容層は、通常、職布、又は不織布の詰め物、ラテックスで結合されたセルロース材料、又はその種のものである。
【００２９】
本発明は、勿論、パンツ型オムツ、帯型オムツ、又はその種のオムツのようなオムツの他の変型、及び全ての種類の失禁パッドにも適用することができる。パンツ型のオムツは、縫合された吸収性を有するパンツの形状で使用者に供給されるオムツを意味する。帯型オムツは、別々の又は一体型の腰ベルトによって支持されるオムツを意味する。ここで、失禁パッドは、ブリーフの股部に支持されることを意図された吸収性を有する製品を意味する。
【００３０】
図３に示す生理用ナプキン３００は、ナプキンが着用されるときに着用者の下着に面するようにされた側から図示されている。生理用ナプキン３００は、使用の間、生理用ナプキンの装着者に面するようにされた側に配置された液体透過性の表層３０５と、使用の間、生理用ナプキンの装着者から離れる側に面するようにされた側に配置された液体不透過性の表層３０６と、これら２つの層３０５、３０６の間に閉塞された吸収性を有する本体３０７と、を備えている。
【００３１】
例えば、液体透過性の表層３０５の材料は、例えば、多孔性のプラスティックフィルム、プラスティック又は織物材料から作られた網、不織材料、又は、例えば多孔性のプラスティック層と不織層とからなる積層体とすることができる。プラスティックは通常、ポリエチレン又はポリプロピレンのような熱可塑性プラスティックである。好適な不織材料は、セルロース又は綿のような自然繊維、又は、ポリエチレン、ポリプロピレン、ポリエステル、ポリウレタン、ナイロン又は再生セルロースのような合成繊維から作ることができる。また、繊維混合物から作られた不織材料を使用することも可能である。
【００３２】
液体透過性を有する表層３０５は、実際に別々の材料の層から構成されている必要は無い。例えば、液体透過性を有する被覆層は、吸収性を有する本体３０７の一体部分の形で構成することができる。したがって、吸収性を有する不織材を使用することができ、この不織材は吸収性を有する本体３０７に成分として含まれることができ、同時に液体透過性を有する表層を構成する。このような構造は、非常に薄いナプキン及びパンツライナーにおいては珍しくは無い。
【００３３】
液体非透過性の表層３０６は、液体非透過性の材料から成っている。薄く、液密なプラスティックフィルムは、この目的に好適である。しかし、本来は液体透過性であるが、プラスティック、樹脂、又は他のシール用物質をコーティングされて提供された材料を使用することもまた可能である。このようにして、吸収性を有する製品の下側部からの液体の漏れは防止される。よって、液体非透過性の表層３０６は、肌に対して優しく、液体非透過性の基準を満たすいずれの材料から成ることもできる。遮蔽層として好適な材料の例は、プラスティックフィルム、不織材、及び様々なタイプの積層体である。使用されるプラスティックフィルムには、例えば、ポリエチレン、ポリプロピレン、又はポリエステルから作られたフィルムである。代替的に、液体非透過性の表層３０６は、吸収性を有する本体に面する液体非透過性のプラスティック層と、装着者の下着に面する不織材層とから作られた積層体から構成することができる。このような構成は、織物の感触を有する漏れの無い遮蔽層を提供する。２つの表層３０５、３０６は、吸収性を有する本体３０７の外側で互いに結合され、生理用ナプキン３００の周囲全体の周りに拡張端３０８を形成する。表層は、接着剤、縫製、又は熱又は超音波を使用した溶接によるような、いかなる好適な方法で結合することもできる。
【００３４】
生理用ナプキン３００は、本質的には砂時計形状であり、２つの端部３０９、３１０と、装着者の脚の間に配置されるように意図された中間部の狭い股部分３１１とを有している。また、生理用ナプキン３００は、２つの内側に湾曲した側端３１２、３１３と、２つの外側に湾曲した終端３１４、３１５とを有している。
【００３５】
生理用ナプキン３００は、接着剤のストランドの形状の接着性固定要素３１７を伴って提供され、接着剤のストランドは、ナプキン３００が装着されたときに装着者のブリーフの股部分に付着する。使用の前には、固定要素３１７は、接着剤が固定のために露出されるときに取り外される、着脱可能な保護ストリップによって従来のように保護されている。示された固定要素３１７は、接着性固定要素の設計の単に一例にすぎない。他の固定要素の形式及び位置決めも、勿論可能である。
【００３６】
図２に示されたオムツ２００の場合のように、吸収性を有する本体３０７は、本発明による吸収性を有する構造体の砂時計形状の層から構成される。よって、吸収性を有する本体３０７は、５〜８０％の超吸収体、好ましくは１５〜３５％の超吸収体が混合された、処理されていない、大幅に圧縮されたセルロースフラフパルプの内層のそれぞれの側部に１つずつ配置された、処理されたセルロースフラフパルプの２つの層からなるせい相対から構成される。
【００３７】
ほとんどの場合、十分な吸収能力は、本発明による吸収性を有する構造体の単一層を伴って提供される。結果的な生理用ナプキン３００は、高い可撓性及び高度の柔らかさを有している。生理用ナプキンの開発は、装着者のブリーフの内側に順応するように取り付けることができ、装着したときの目立たなさ、及び快適性を提供することのできるますます薄い製品に向かって動いている。本発明による吸収性を有する構造体は、ほぼ２ｍｍ程度の好適な厚みを有して、非常に薄く作ることができるので、図３に示す単純な構成を有する、本発明による生理用ナプキンは、２．５ｍｍより薄い合計厚みを有することができる。
【００３８】
さらなる吸収能力が必要とされる場合には、吸収性を有する構造体は、より厚く作ることができ、又は代替的に、本発明による複数の吸収性構造体を互いに積み重ねることができる。また、本発明による吸収性を有する構造体は、更なる吸収性を有する層と結合することができる。また、液体透過性の表層３０５の中の、液体透過性の表層３０５と吸収性を有する本体２０７との間に、直接液体収容層を配置することが望ましい場合もある。
【００３９】
本発明は、勿論、失禁パッド及びパンツライナーのような、装着者のブリーフの内側に取り付けられるように意図された他の吸収性製品に適用することができる。このような生理用ナプキン、失禁パッド、及びパンツライナーは、固定用羽部（ｆａｓｔｅｎｉｎｇ  ｗｉｎｇ）、立ち上がり部分、織物状端部、側端遮蔽部、又はその種のもののような、上述したものとは別の他の構成部品を、勿論備えることができる。
【００４０】
［試験方法］
・マット強度の測定
マット強度は、繊維を除かれたパルプから作られた吸収性を有する本体の強度を意味する。測定の基となる着想は、破裂試験ヘッド（ｂｕｒｓｔｉｎｇ  ｂｏｄｙ）がパルプ試料を一定の速度で通過するために必要とされる力を決定することである。装置は、図４及び図５に示されるようなものであって、以下を備える。
破裂試験ヘッド２３０
試料ホルダー２３１
０．０１ｇの測定精度を有する天秤２３２
５０ｃｍ２の測定面積（ｍｅａｓｕｒｉｎｇ  ｆｏｏｔ）及び２．５Ｎ（０．５ｋＰａ）の力を有する厚みゲージ
８０Ｘ８０ｍｍの打ち抜き機を有する打ち抜き装置
１ｍｍの測定精度を有する定規
【００４１】
・試料の準備
それぞれの測定のために測定された試料の数は５であった。
８０ｘ８０ｍｍの大きさの試料は、試験されるパルプのマットから打ち抜かれた。
試料の厚み（ｔ）は、０．０１ｃｍの精度で測定された。
試料の重さ（ｍ）は、０．１ｇの精度で測定された。
試料は、薄いプレート上に載せられ注意深く取り扱われた。
試料の重さ、厚み、及び破裂強度の測定は、試料を採取後直ちに行われる。
次に、得られた測定値から、嵩（ｂｕｌｋ）に対する値、単位面積あたりの重さ、及び密度が計算される。測定は、２３℃及び最大湿度５０％の条件下の試料について行われた。
【００４２】
・測定方法
試料は、試料ホルダー２３１に固定された。試料ホルダー２３１及び破裂試験ヘッド２３０が、装置に取り付けられた（図４参照）。試験が開始された。破裂時の最大力（Ｆ）が記録された。
【００４３】
・計算及び結果の表示
試料厚み：  ｔ  （ｃｍ）
試料重さ：  ｍ  （ｇ）
試料面積：  Ａ  （ｄｍ２）
試料長さ：  ｌ  （ｃｍ）
試料幅：  ｗ  （ｃｍ）
マット強度（Ｍａｔ  ｓｔｒｅｎｇｔｈ）：  Ｆ  （Ｎ）
マット強度嵩（Ｍａｔ  ｓｔｒｅｎｇｔｈ  ｂｕｌｋ）：  Ｂ  （ｃｍ３／ｇ）
破裂係数：  ＢＦ  （Ｎ  ｄｍ２／ｇ）
とすると、
Ｂ＝（Ａｘ１００ｘｔ）／ｍ＝（ｌｘｗｘｔ）ｍ  （ｃｍ３／ｇ）
ＢＦ＝（ＦｘＡ）／ｍ＝（Ｆｘｌｘｔ）／（ｍｘ１００）  （Ｎ  ｄｍ２／ｇ）
【００４４】
レポートは、平均値、最大値、最小値を示す。
精度は以下の通りである。
マット強度：  ０．１  Ｎ
破裂強度：  ０．０１  Ｎ  ｄｍ２／ｇ
マット強度嵩：  ０．５  ｃｍ３／ｇ
【００４５】
［実験例１］
テーダマツのグレードＮＢ４１６の未処理パルプである、ヴァイアーホイザー社からのセルロースフラフパルプ
［実験例２］
特許文献１に示されたように処理されたテーダマツのセルロースフラフパルプ
［実験例３］
本発明に従って処理された、テーダマツのグレードＴＲ９３４Ａのパルプである、ヴァイアーホイザー社からのセルロースフラフパルプ
【００４６】
４つの異なる嵩値（３ｃｍ３／ｇ、４．５ｃｍ３／ｇ、６ｃｍ３／ｇ、及び１０ｃｍ３／ｇ）における実験例１〜３による試料に対して行われた測定の結果は、表１〜３に表示されている。
【００４７】
【表１】
2008504866.tif 000003
【００４８】
【表２】
2008504866.tif 000004
【００４９】
【表３】
2008504866.tif 000005
【００５０】
表に示した測定結果から明らかなように、低い嵩／高密度において、実験例２及び実験例３に比較して実験例１によるセルロースフラフパルプの層のマット強度は大きく異なっている。これは、実験例２及び実験例３によるセルロースフラフパルプが、大幅な圧縮の後でさえも低い凝集性しか有さず、よって、加工が困難で、繊維構造体中に超吸収体を保持する能力が乏しいことを示している。
【図面の簡単な説明】
【００５１】
【図１】本発明による吸収性を有する層構造体の図である。
【図２】本発明による層構造体を備えるオムツの図である。
【図３】本発明による層構造体を備える生理用ナプキンの図である。
【図４】マット強度を決定するための測定装置を示す図である。
【図５】図４の測定装置の一部分の断面図である。
【符号の説明】
【００５２】
１・・・吸収性を有する層状構造体
２、２０５、３０５・・・第１の表面層
３、２０６、３０６・・・第２の表面層
４、２０７、３０７・・・内層
２００・・・オムツ
２３０・・・破壊試験ヘッド
２３１・・・試料ホルダー
２３２・・・天秤
３００・・・生理用ナプキン
【図１】
2008504866.tif 000006
【図２】
2008504866.tif 000007
【図３】
2008504866.tif 000008
【図４】
2008504866.tif 000009
【図５】
2008504866.tif 000010
【国際調査報告】
2008504866.tif 000011
2008504866.tif 000012
2008504866.tif 000013
2008504866.tif 000014
2008504866.tif 000015